(57)【特許請求の範囲】
【請求項１】
流動点が-45℃以下であり、動粘度（40℃）が6〜10mm2/sであり、引火点（PM）が135℃以上であり、密度（20℃）が0.895kg/L以下であり、アニリン点が63〜90℃であり、硫黄分が3質量ppm未満であり、窒素分が3質量ppm以下であり、塩基性窒素が1質量ppm以下であり、芳香族分が5質量％以上であり、かつ酸化防止剤を0.05〜0.5質量％含有することを特徴とする電気絶縁油。
【請求項２】
前記酸化防止剤がフェノール系酸化防止剤及び／又はアミン系酸化防止剤であることを特徴とする請求項１に記載の電気絶縁油。
【請求項３】
更に、トリアゾール化合物の１種以上を合計で1000質量ppm以下含有することを特徴とする請求項１又は２に記載の電気絶縁油。
【請求項４】
ナフテン系基油とパラフィン系基油とを混合する工程を含む請求項１に記載の電気絶縁油の製造方法であって、
前記ナフテン系基油（Ｎ）と前記パラフィン系基油（Ｐ）との質量比（Ｎ／Ｐ）が95／5〜30／70であり、
前記ナフテン系基油は、％CNが55以上であり、％CPが40以下であり、硫黄分が3質量ppm未満であり、窒素分が3質量ppm以下であり、塩基性窒素が1質量ppm以下であり、芳香族分が5質量％以上30質量％未満であり、流動点が-50℃以下であり、動粘度（40℃）が7〜10mm2/sであり、かつ粘度指数が50以下であり、
前記パラフィン系基油は、％CPが60以上であり、％CNが40以下であり、硫黄分が3質量ppm未満であり、窒素分が3質量ppm以下であり、塩基性窒素が1質量ppm以下であり、芳香族分が3質量％未満であり、流動点が-30℃以下であり、動粘度（40℃）が6〜10mm2/sであり、かつ粘度指数が90以上であることを特徴とする電気絶縁油の製造方法。
【発明の詳細な説明】
【技術分野】
【０００１】
本発明は、電気絶縁油及びその製造方法に関し、特には、流動点が低く寒冷地向けに好適であるにも関わらず引火点が高く、硫黄を殆ど含まないため銅に対する腐食性が全くなく、酸化安定性が良好で、実用性能に優れた電気絶縁油に関するものである。
【背景技術】
【０００２】
電気絶縁油は、トランス、高圧ケーブル、高圧遮断器、コンデンサ等の高圧電気機器に充填されて使用される。これらの機器のうちトランスなどは、コイル等で発生する熱を逃がすために強制的に又は自然対流によって電気絶縁油が循環され冷却されるように設計されており、この際、動粘度の低い電気絶縁油の方が冷却性能に優れている。しかし、動粘度の低い電気絶縁油は、引火点も低くなり火災の危険が高まるという問題がある。
【０００３】
また、寒冷地においては、電気絶縁油の密度が氷より大きい場合、トランス内に混入した水分が凍結しそれが浮上することにより、絶縁の破壊が生じる場合があるため、電気絶縁油は密度が低い必要がある。また、適度な硫黄分は、電気絶縁油に適度な酸化防止性能を与えるが、トランスに使用される銅への影響は皆無とは言えない。また、芳香族分の少ない油は酸化防止剤の効果が大きいが、電気絶縁油中に芳香族分が存在しなくなると、水素ガス吸収性が著しく悪化し、電気機器のトラブルの原因となり得る。
【０００４】
そのため、本発明者らは、ノルマルパラフィン含有量が2質量％以下であり、％ＣPが45以上である基油に流動点降下剤を0.01〜0.3質量％添加することを特徴とする電気絶縁油を提案してきた（特許文献１参照）。
【０００５】
【特許文献１】特許第３６９０６４９号公報
【発明の開示】
【発明が解決しようとする課題】
【０００６】
しかしながら、従来の電気絶縁油の中でも、ナフテン系原油を精製することにより得られた基油を使用した電気絶縁油については、密度（20℃）が0.895kg/Lを超えてしまい、トランス内に混入した水分が凍結しそれが浮上することにより絶縁の破壊が生じる危惧があり、さらに引火点（PM）が135℃より低くなり火災の可能性が生じる。また、パラフィン系原油を精製することにより得られた基油を使用した電気絶縁油については、流動点降下剤を使用する必要があるため電気特性に不満が残り、また、水素ガス吸収性の点で劣っている。
【０００７】
そこで、本発明は、かかる問題を解決するものであり、電気特性を悪化させる流動点降下剤を使用せずとも流動点が低く、水素ガス吸収性に優れ、トランス内に混入した水分が凍結して浮上することによる絶縁の破壊が防止されており、引火点が高いため火災の危険性が低く、さらには硫黄分を殆ど含まないため銅に対する腐食性が皆無で、優れた電気特性を兼ね備え実用性能に秀でた電気絶縁油を提供することを課題とする。
【課題を解決するための手段】
【０００８】
本発明者らは、上記課題を解決するために鋭意検討を行った結果、（１）特定の流動点、動粘度（40℃）、引火点（PM）、密度（20℃）及びアニリン点を有し、硫黄分、窒素分、塩基性窒素及び芳香族分が特定の範囲にあり、更に酸化防止剤を特定量含有する電気絶縁油が、水素ガス吸収性に優れ、トランス内に混入した水分が凍結して浮上することによる絶縁の破壊が防止されており、火災の危険性が低く、銅に対する腐食性が皆無である上、酸化安定性が良好で、実用性能に優れ、また、（２）かかる電気絶縁油がナフテン系原油とパラフィン系原油を精製して得た基油を特定の割合で混合して調製した混合基油に酸化防止剤を特定量添加することで得られることを見出し、本発明を完成させるに至った。
【０００９】
即ち、本発明の電気絶縁油は、流動点が-45℃以下であり、動粘度（40℃）が6〜10mm2/sであり、引火点（PM）が135℃以上であり、密度（20℃）が0.895kg/L以下であり、アニリン点が63〜90℃であり、硫黄分が3質量ppm未満であり、窒素分が3質量ppm以下であり、塩基性窒素が1質量ppm以下であり、芳香族分が5質量％以上であり、かつ酸化防止剤を0.05〜0.5質量％含有することを特徴とする。
【００１０】
本発明の電気絶縁油の好適例においては、前記酸化防止剤がフェノール系酸化防止剤及び／又はアミン系酸化防止剤である。また、本発明の電気絶縁油は、更に、トリアゾール化合物の１種以上を合計で1000質量ppm以下含有することが好ましい。
【００１１】
また、本発明の電気絶縁油の製造方法は、ナフテン系基油とパラフィン系基油とを混合する工程を含む上記電気絶縁油の製造方法であって、
前記ナフテン系基油（Ｎ）と前記パラフィン系基油（Ｐ）との質量比（Ｎ／Ｐ）が95／5〜30／70であり、
前記ナフテン系基油は、％CNが55以上であり、％CPが40以下であり、硫黄分が3質量ppm未満であり、窒素分が3質量ppm以下であり、塩基性窒素が1質量ppm以下であり、芳香族分が5質量％以上30質量％未満であり、流動点が-50℃以下であり、動粘度（40℃）が7〜10mm2/sであり、かつ粘度指数が50以下であり、
前記パラフィン系基油は、％CPが60以上であり、％CNが40以下であり、硫黄分が3質量ppm未満であり、窒素分が3質量ppm以下であり、塩基性窒素が1質量ppm以下であり、芳香族分が3質量％未満であり、流動点が-30℃以下であり、動粘度（40℃）が6〜10mm2/sであり、かつ粘度指数が90以上であることを特徴とする。
【発明の効果】
【００１２】
本発明の電気絶縁油は、電気特性を悪化させる流動点降下剤を使用せずとも流動点が低く、水素ガス吸収性に優れ、トランス内に混入した水分が凍結して浮上することによる絶縁の破壊が防止されており、引火点が高いため火災の危険性が低く、さらには硫黄分を殆ど含まないため銅に対する腐食性が皆無である上、酸化安定性が良好であり、優れた電気特性を兼ね備え実用性能に秀でている。そのため、本発明の電気絶縁油は、特に寒冷地及び／又は寒冷期のトランス等に用いる電気絶縁油として、好適に使用することができる。
【発明を実施するための最良の形態】
【００１３】
以下に、本発明を詳細に説明する。本発明の電気絶縁油は、流動点が-45℃以下であり、動粘度（40℃）が6〜10mm2/sであり、引火点（PM）が135℃以上であり、密度（20℃）が0.895kg/L以下であり、アニリン点が63〜90℃であり、硫黄分が3質量ppm未満であり、窒素分が3質量ppm以下であり、塩基性窒素が1質量ppm以下であり、芳香族分が5質量％以上であり、酸化防止剤を0.05〜0.5質量％含有することを特徴とする。
【００１４】
ここで、電気絶縁油の流動点が-45℃を超えると、寒冷地での使用に不適である。また、電気絶縁油の動粘度（40℃）が6mm2/s未満では、冷却時の油流速が大きくなりすぎて流動帯電発生の可能性を高め、一方、10mm2/sを超えると、冷却性能が不十分となる。また、電気絶縁油の引火点（PM）が135℃未満では、火災の危険が生じ、電気絶縁油の密度（20℃）が0.895kg/Lを超えると、トランス内に混入した水分が凍結して浮上することにより絶縁の破壊が生じる場合がある。
【００１５】
また、電気絶縁油のアニリン点が63℃未満では、電気絶縁油としての規格を満たさず、一方、90℃を超えると、酸化防止剤やトリアゾール化合物等の添加剤が解け難くなる。なお、これらの観点から、電気絶縁油のアニリン点は、63〜84℃の範囲が更に好ましい。
【００１６】
また、電気絶縁油中の硫黄分が3質量ppm以上では、トランスに使用される銅が腐食されてしまう。また、電気絶縁油中の窒素分が3質量ppmを超えると、酸化安定性に悪影響を及ぼし、塩基性窒素が1質量ppmを超えると、酸化安定性、及び流動帯電特性に悪影響を及ぼす。
【００１７】
また、電気絶縁油中の芳香族分が5質量％未満では、水素ガス吸収性が非常に悪化する。なお、多量の芳香族分は酸化安定性に悪影響を及ぼすため、電気絶縁油中の芳香族分は30質量％未満であることが好ましい。更に、これらの観点から、電気絶縁油中の芳香族分は、10質量％以上25質量％未満であることが更に好ましい。
【００１８】
また、電気絶縁油中の酸化防止剤の含有量が0.05質量％未満では、電気絶縁油の酸化安定性が悪く、一方、0.5質量％を超えて酸化防止剤を添加しても、更に酸化安定性が向上することがない。
【００１９】
また、本発明の電気絶縁油は、引火点（COC）が145℃以上であることが好ましく、全酸価が0.01mgKOH/g以下であることが好ましく、誘電正接（80℃）が0.1％以下であることが好ましく、体積抵抗率（80℃）が0.5TΩ・m（テラオームメートル）以上であることが好ましく、絶縁破壊電圧が40kV以上であることが好ましく、ＲＰＶＯＴが195分以上であることが好ましく、腐食性硫黄（150℃、48時間）の結果が非腐食性であり、かつこの時の銅板上硫黄量が5μg/cm2以下であることが好ましく、水素ガス吸収性が40μL/min以下であることが好ましく、30μL/min以下であることが更に好ましい。
【００２０】
本発明の電気絶縁油に用いる酸化防止剤としては、フェノール系酸化防止剤及びアミン系酸化防止剤が好ましく、これら酸化防止剤は、一種単独で使用してもよいし、二種以上を組み合わせて用いてもよい。
【００２１】
上記フェノール系酸化防止剤としては、下記一般式（１）：
【化１】
0005165307.tif 000002
で表される化合物が挙げられる。上記式（１）において、Ｒ1は、炭素数１〜２５の炭化水素基又は置換炭化水素基であり、エステル基を含んでもよい。
【００２２】
上記フェノール系酸化防止剤として、具体的には、２,６-ジ-ｔ-ブチル-４-メチルフェノール（ＤＢＰＣ）、２,６-ジ-ｔ-ブチルフェノール、４,４'-メチレンビス(２,６-ジ-ｔ-ブチルフェノール)、４,４'-ブチリデンビス(３-メチル-６-ｔ-ブチルフェノール)、２,２'-メチレンビス(４-エチル-６-ｔ-ブチルフェノール)、２,２'-メチレンビス(４-メチル-６-ｔ-ブチルフェノール)、４,４'-イソプロピリデンビスフェノール、２,４-ジメチル-６-ｔ-ブチルフェノール、テトラキス[メチレン-３-(３,５-ジ-ｔ-ブチル-４-ヒドロキシフェニル)プロピオネート]メタン、１,１,３-トリス(２-メチル-４-ヒドロキシ-５-ｔ-ブチルフェニル)ブタン、１,３,５-トリメチル-２,４,６-トリス(３,５-ジ-ｔ-ブチル-４-ヒドロキシベンジル)ベンゼン、２,６-ジ-ｔ-ブチル-４-エチルフェノール、２,６-ビス(２'-ヒドロキシ-３'-ｔ-ブチル-５'-メチルベンジル)-４-メチルフェノール、ビス[２-(２-ヒドロキシ-５-メチル-３-ｔ-ブチルベンジル)-４-メチル-６-ｔ-ブチルフェニル]テレフタレート、トリエチレングリコール-ビス[３-(３-ｔ-ブチル-５-メチル-４-ヒドロキシフェニル)プロピオネート]、１,６-ヘキサンジオール-ビス[３-(３,５-ジ-ｔ-ブチル-４-ヒドロキシフェニル)プロピオネート]が挙げられる。これらフェノール系酸化防止剤は、一種単独で用いてもよいし、二種以上を組み合わせて用いてもよい。
【００２３】
また、上記アミン系酸化防止剤としては、下記一般式（２）：
【化２】
0005165307.tif 000003
で表される化合物、及び下記一般式（３）：
【化３】
0005165307.tif 000004
で表される化合物が挙げられる。
【００２４】
上記式（２）において、Ｒ2は、炭化水素基であり、各ベンゼン環で５個ずつ、合計１０個置換し得るが、少なくとも１個以上置換しているものが好ましい。また、炭化水素基の炭素数は３以上２０以下が好ましく、Ｒ2が複数存在する場合、各Ｒ2は同じ炭化水素基であっても異なっていてもよい。より好適な炭化水素基としては、ブチル基からノニル基までの直鎖又は分枝鎖のアルキル基が挙げられる。
【００２５】
また、上記式（３）において、Ｒ3は、炭素数が３以上２０以下の炭化水素基であり、式（３）にはナフチル基及びフェニル基の両方に置換されているように記しているが、少なくともどちらか一方の基に１個以上置換されているものでも、両方の基にそれぞれ１個ずつ以上置換されているものでもよい。なお、Ｒ3が複数個の場合、各Ｒ3は同一であっても、異なっていてもよい。式（３）の化合物の中でも、Ｒ3が直鎖又は分枝鎖のオクチル基ないしノニル基であって、ナフチル基及びフェニル基のどちらか一方に１個置換されているものが特に好ましい。
【００２６】
上記アミン系酸化防止剤として、具体的には、（１）モノオクチルジフェニルアミン、モノノニルジフェニルアミン等のモノアルキルジフェニルアミン、（２）４,４'-ジブチルジフェニルアミン、４,４'-ジペンチルジフェニルアミン、４,４'-ジヘキシルジフェニルアミン、４,４'-ジヘプチルジフェニルアミン、４,４'-ジオクチルジフェニルアミン、４,４'-ジノニルジフェニルアミン等のジアルキルジフェニルアミン、（３）テトラブチルジフェニルアミン、テトラヘキシルジフェニルアミン、テトラオクチルジフェニルアミン、テトラノニルジフェニルアミン等のポリアルキルジフェニルアミン、（４）α-ナフチルアミン、フェニル-α-ナフチルアミン、ブチルフェニル-α-ナフチルアミン、ペンチルフェニル-α-ナフチルアミン、ヘキシルフェニル-α-ナフチルアミン、ヘプチルフェニル-α-ナフチルアミン、オクチルフェニル-α-ナフチルアミン、ノニルフェニル-α-ナフチルアミン等のナフチルアミン及びその誘導体を挙げることができる。これらの中でも、ジアルキルジフェニルアミン及びアルキルフェニルナフチルアミンが好ましく、炭素数４〜２４のアルキル基を有するジアルキルジフェニルアミン及びアルキルフェニルナフチルアミンが更に好ましく、炭素数６〜１８のアルキル基を有するジアルキルジフェニルアミン及びアルキルフェニルナフチルアミンがより一層好ましい。これらアミン系酸化防止剤は、一種単独で用いてもよいし、二種以上を組み合わせて用いてもよい。
【００２７】
本発明の電気絶縁油は、更に帯電防止剤としてトリアゾール化合物を１種類以上含むことが好ましい。ここで、電気絶縁油中のトリアゾール化合物の含有量は、1000質量ppm以下が好ましく、1〜1000質量ppmの範囲が更に好ましい。電気絶縁油中のトリアゾール化合物の含有量が1000質量ppmを超えると、帯電防止効果が飽和する上、電気特性が低下することがあり、一方、1質量ppm未満では、帯電防止効果が不十分である。
【００２８】
上記トリアゾール化合物としては、ベンゾトリアゾール及びベンゾトリアゾール誘導体を用いることができ、ベンゾトリアゾール誘導体を用いることが好ましく、下記一般式（４）：
【化４】
0005165307.tif 000005
で表わされる化合物を用いることが更に好ましい。式（４）中、Ｒ4aは、水素原子又はメチル基を示し、Ｒ4bは、水素原子、或いは窒素原子及び／又は酸素原子を含有する炭素数０〜２０の基を示し、窒素原子を含有する炭素数５〜２０の基であることが好ましい。
【００２９】
上記トリアゾール化合物として、具体的には、２-(２'-ヒドロキシ-５'-メチルフェニル)-ベンゾトリアゾール、２-[２'-ヒドロキシ-３',５'-ビス(α,α'-ジメチルベンジル)フェニル]-ベンゾトリアゾール、２-(２'-ヒドロキシ-３',５'-ジ-ｔ-ブチルフェニル)-ベンゾトリアゾール、１-[Ｎ,Ｎ-ビス(２-エチルヘキシル)アミノメチル]-ベンゾトリアゾール、Ｎ-ビス(２-エチルヘキシル)-アミノメチル-トリルトリアゾール等が挙げられる。これらトリアゾール化合物は、一種単独で用いてもよいし、二種以上を組み合わせて用いてもよい。
【００３０】
上述した本発明の電気絶縁油は、例えば、ナフテン系原油を水素化精製することにより得られた硫黄分3質量ppm未満のナフテン系基油（Ｎ）と、パラフィン系原油を水素化精製することにより硫黄分3質量ppm未満とし、さらに脱ロウ処理、好ましくは水素化脱ロウ処理を行うことにより得られたパラフィン系基油（Ｐ）とを質量比（Ｎ／Ｐ）で95／5〜30／70、好ましくは95／5〜50／50の範囲で混合し、更に、酸化防止剤を0.05〜0.5質量％添加することで製造できる。また、必要に応じて、トリアゾール化合物等の添加剤を適宜添加してもよい。
【００３１】
ナフテン系原油を水素化精製することにより得られた硫黄分3質量ppm未満のナフテン系基油（Ｎ）の割合が上記混合基油中95質量％を超えると、電気絶縁油の密度（20℃）が0.895kg/Lを超えてしまい、トランス内に混入した水分が凍結し、それが浮上することにより絶縁の破壊が生じる場合があり、また、引火点（PM）が135℃より低くなって、火災の危険が生じる。一方、ナフテン系原油を水素化精製することにより得られた硫黄分3質量ppm未満のナフテン系基油（Ｎ）が上記混合基油中30質量％未満では、流動点が-45℃より高くなって寒冷地での使用に不適となり、また、芳香族分が少な過ぎて、水素ガス吸収性が非常に悪化する。
【００３２】
上記ナフテン系原油を水素化精製することにより得られたナフテン系基油（Ｎ）は、％CNが55以上、より好ましくは58以上、より一層好ましくは60以上であり、％CPが40以下であり、硫黄分が3質量ppm未満であり、窒素分が3質量ppm以下であり、塩基性窒素が1質量ppm以下であり、芳香族分が5質量％以上30質量％未満、より好ましくは10質量％以上25質量％未満であり、流動点が-50℃以下であり、動粘度（40℃）が7〜10mm2/sであり、かつ粘度指数が50以下であることが好ましい。
【００３３】
また、上記パラフィン系原油を水素化精製し、さらに脱ロウ処理を行うことにより得られたパラフィン系基油（Ｐ）は、％CPが60以上、より好ましくは63以上、より一層好ましくは65以上であり、％CNが40以下であり、硫黄分が3質量ppm未満であり、窒素分が3質量ppm以下であり、塩基性窒素が1質量ppm以下であり、芳香族分が3質量％未満、より好ましくは2質量％未満であり、流動点が-30℃以下であり、動粘度（40℃）が6〜10mm2/sであり、かつ粘度指数が90以上であることが好ましい。
【００３４】
本発明の電気絶縁油に基油として用いる、ナフテン系原油由来の基油分およびパラフィン系原油由来の基油分は、原油を常法により精製して得ることができるが、前記性状を確保するために精製条件を注意深く調整することが重要である。
【００３５】
例えば、上記ナフテン系原油由来の基油分は、水素化精製触媒を用いて水素化処理して硫黄分3質量ppm未満とする。一方、パラフィン系原油由来の基油分は、水素化精製触媒を用いて水素化処理して硫黄分3質量ppm未満とすると共に、脱ロウ処理、好ましくは水素化脱ロウ処理を行って、流動点、動粘度（40℃）、粘度指数等を上記の範囲にする。
【００３６】
本発明の電気絶縁油用の基油は、処理工程を適宜組み合わせて製造することができる。該基油は、上記の物性を満たす限り特に制限されず、種々の処理工程を適宜組み合わせて製造することができ、必ずしも上記の工程を経る必要はなく、場合によっては省略することもできるし、処理工程を変えたり、同一の工程を複数回繰り返すことも任意である。また、コストアップに繋がる溶剤脱ロウ処理や活性白土処理は、上記基油の製造に特に必要ではないが、これらの処理工程を経て得た基油を使用することも可能である。
【実施例】
【００３７】
以下に、実施例を挙げて本発明を更に詳しく説明するが、本発明は下記の実施例に何ら限定されるものではない。
【００３８】
＜基油＞
（１）ナフテン系原油を水素化精製することにより、硫黄分が3質量ppm未満のナフテン系基油（％CN＝62.2、％CP＝32.9、硫黄分＝1質量ppm未満、窒素分＝1質量ppm未満、塩基性窒素＝1質量ppm未満、芳香族分＝17.1質量％、流動点＝-57.5℃、動粘度（40℃）＝8.820mm2/s、粘度指数＝29）を得た。
【００３９】
（２）パラフィン系原油を水素化精製することにより、硫黄分を3質量ppm未満とし、さらに水素化脱ロウ処理することにより、パラフィン系基油（％CP＝67.7、％CN＝32.4、硫黄分＝1質量ppm未満、窒素分＝1質量ppm未満、塩基性窒素＝1質量ppm未満、芳香族分＝0.5質量％、流動点＝-37.5℃、動粘度（40℃）＝8.665mm2/s、粘度指数＝98）を得た。
【００４０】
＜電気絶縁油＞
次に、上記ナフテン系基油及び／又はパラフィン系基油を用い、以下のようにして実施例１〜４及び比較例１〜４の電気絶縁油を調製した。
【００４１】
（実施例１）
上記（１）で得たナフテン系基油90質量％と上記（２）で得たパラフィン系基油10質量％との混合基油に、酸化防止剤として２,６-ジ-ｔ-ブチル-４-メチルフェノール（ＤＢＰＣ）を0.3質量％添加して、電気絶縁油Ａを調製した。
【００４２】
（実施例２）
上記（１）で得たナフテン系基油80質量％と上記（２）で得たパラフィン系基油20質量％との混合基油に、酸化防止剤として２,６-ジ-ｔ-ブチル-４-メチルフェノール（ＤＢＰＣ）を0.3質量％添加して、電気絶縁油Ｂを調製した。
【００４３】
（実施例３）
実施例１で用いたのと同じ混合基油に、酸化防止剤として４,４'-ジノニルジフェニルアミン（ＡＤＰＡ）を0.3質量％添加して、電気絶縁油Ｃを調製した。
【００４４】
（実施例４）
実施例１で調製した電気絶縁油Ａに、更に帯電防止剤としてベンゾトリアゾール（ＢＴＡ）を10質量ppm添加して、電気絶縁油Ｄを調製した。
【００４５】
（比較例１）
上記（１）で得たナフテン系基油に、酸化防止剤として２,６-ジ-ｔ-ブチル-４-メチルフェノール（ＤＢＰＣ）を0.3質量％添加して、電気絶縁油Ｅを調製した。
【００４６】
（比較例２）
上記（１）で得たナフテン系基油20質量％と上記（２）で得たパラフィン系基油80質量％との混合基油に、酸化防止剤として２,６-ジ-ｔ-ブチル-４-メチルフェノール（ＤＢＰＣ）を0.3質量％添加して、電気絶縁油Ｆを調製した。
【００４７】
（比較例３）
上記（２）で得たパラフィン系基油に、酸化防止剤として２,６-ジ-ｔ-ブチル-４-メチルフェノール（ＤＢＰＣ）を0.3質量％添加して、電気絶縁油Ｇを調製した。
【００４８】
（比較例４）
上記（１）で得たナフテン系基油90質量％と上記（２）で得たパラフィン系基油10質量％とを混合して、電気絶縁油Ｈを調製した。
【００４９】
＜電気絶縁油の特性評価＞
実施例及び比較例の電気絶縁油の特性の測定結果を表１及び２に示す。なお、表１及び表２に示す各物性は、次に示す試験方法に準じて求めた。
【００５０】
・密度（20℃）：ＪＩＳ Ｋ ２２４９
・動粘度、粘度指数：ＪＩＳ Ｋ ２２８３
・流動点：ＪＩＳ Ｋ ２２６９
・引火点（PM：ペンスキーマルテンス密閉式）：ＪＩＳ Ｋ ２２６５
・引火点（COC：クリーブランド開放式）：ＪＩＳ Ｋ ２２６５
・屈折率（20℃）：ＪＩＳ Ｋ ００６２
・硫黄分：ＪＩＳ Ｋ ２５４１（紫外蛍光法）
・窒素分：ＪＩＳ Ｋ ２６０９
・塩基性窒素分：米国ＵＯＰ社試験法（UOP Method）No. 313-70「Nitrogen Bases in Distillates by Indicator Titration」で規定する方法
・ｎ-ｄ-Ｍ環分析（％CA, ％CN, ％CP）：ＡＳＴＭ Ｄ３２３８
・芳香族分：ＡＳＴＭ Ｄ２００７
【００５１】
・水素ガス吸収：ＡＳＴＭ Ｄ２３００
・酸化安定性（ＲＰＶＯＴ（140℃））：ＡＳＴＭ Ｄ２１１２
・絶縁破壊電圧（ＢＤＶ）：ＪＩＳ Ｃ ２１０１
・体積抵抗率：ＪＩＳ Ｃ ２１０１
・誘電正接：ＪＩＳ Ｃ ２１０１
・腐食性硫黄：ＡＳＴＭ Ｄ１２７５−０６（Method B：150℃、48時間）
【００５２】
また、腐食性硫黄試験後の銅板上硫黄量の測定は、石油学会製品部会絶縁油分科会  石油学会誌 Vol.19, No.4, p309-315、絶縁油の銅腐食性評価（1976）に記載の方法に従った。
【００５３】
【表１】
0005165307.tif 000006
【００５４】
表１において、実施例１及び２の電気絶縁油は、密度（20℃）、動粘度、流動点、引火点等好適である。一方、パラフィン系基油を全く含まない比較例１の電気絶縁油は、密度（20℃）が0.9008kg/Lと大きく、また、引火点（PM）についても132℃と低くなっている。また、比較例２の電気絶縁油は、基油中ナフテン系基油が20質量％で、パラフィン系基油が80質量％であるが、流動点が-42.5℃と高くなっている。更に、ナフテン系基油を含まない比較例３の電気絶縁油は、流動点が-37.5℃とさらに高くなっており、比較例の電気絶縁油は、いずれも寒冷地用の電気絶縁油としては不適であった。
【００５５】
【表２】
0005165307.tif 000007
【００５６】
表２から、酸化防止剤が添加されている実施例１，３及び４の電気絶縁油は、酸化防止剤が添加されていない比較例４の電気絶縁油に比べてＲＰＶＯＴの値が高く、電気絶縁油として好適であることが分かる。